(57)【特許請求の範囲】
【請求項１】
ゴルフボールであって、
１．５０インチ〜１．６０インチの範囲の直径を有し、少なくとも０．７８０のＣＯＲを有するコアと、
前記コアを覆うように配置され、アイオノマーの混合物で構成されたマントル層であって、０．０２５インチ〜０．０４０インチの範囲の厚さを有し、少なくとも６０のショアＤ硬度を有するマントル層と、
前記マントル層を覆うように配置されたカバーであって、７０〜９５の範囲のショアＡ硬度を有する熱可塑性ポリウレタン材料で構成され、０．０２５インチ〜０．０４０インチの範囲の厚さを有するカバーと
から本質的になり、
前記カバーが、前記コアよりも大きな比重を有し、
前記ゴルフボールのＰＧＡコンプレッションが、７５以下であり、
前記ゴルフボールが、１．６５よりも大きな総合衝突率（ＡＩＲ）を有し、
ＡＩＲ＝（ＣＴ１５０／ＣＴ７５）×（ＣＡ１５０／ＣＡ７５）であり、
ＣＴ１５０が、１５０フィート／秒の衝突速度におけるゴルフボール接触時間であり、ＣＴ７５が、７５フィート／秒の衝突速度におけるゴルフボール接触時間であり、ＣＡ１５０が、１５０フィート／秒の衝突速度におけるゴルフボール接触面積であり、ＣＡ７５が、７５フィート／秒の衝突速度におけるゴルフボール接触面積である、前記ゴルフボール。
【請求項２】
前記カバーの質量が前記マントル層の質量よりも大きい、請求項１に記載のゴルフボール。
【請求項３】
前記コアがジアクリル酸亜鉛をさらに含む、請求項１に記載のゴルフボール。
【請求項４】
前記カバーの質量が前記ゴルフボールの質量の少なくとも１０％である、請求項１に記載のゴルフボール。
【請求項５】
前記コアが多層コアである、請求項１に記載のゴルフボール。
【請求項６】
ゴルフボールであって、
１．５６５インチ未満の範囲の直径を有し、少なくとも０．７８０のＣＯＲを有するコアと、
前記コアを覆うように配置され、アイオノマーの混合物で構成されたマントル層であって、０．０２５インチ〜０．０４０インチの範囲の厚さを有し、少なくとも６０のショアＤ硬度を有するマントル層と、
前記マントル層を覆うように配置されたカバーであって、７０〜９５の範囲のショアＡ硬度を有する熱可塑性ポリウレタン材料で構成され、０．０２５インチ〜０．０４０インチの範囲の厚さを有するカバーと
から本質的になり、
前記カバーが、前記コアよりも大きな比重を有し、
前記ゴルフボールの直径が、少なくとも１．６８インチであり、
前記ゴルフボールのＰＧＡコンプレッションが、７５以下であり、
前記ゴルフボールの前記コアが、２．４０よりも大きな相対衝突率（ＲＩＲ）を有し、
ＲＩＲ＝（ＣＡ１５０／ＣＡ７５）×（ＣＴ１５０／ＣＴ７５）であり、
ＣＴ１５０が、１５０フィート／秒の衝突速度におけるコア接触時間であり、ＣＴ７５が、７５フィート／秒の衝突速度におけるコア接触時間であり、ＣＡ１５０が、１５０フィート／秒の衝突速度におけるコア接触面積であり、ＣＡ７５が、７５フィート／秒の衝突速度におけるコア接触面積である、前記ゴルフボール。
【請求項７】
前記コアが多層コアである、請求項６に記載のゴルフボール。
【発明の詳細な説明】
【技術分野】
【０００１】
本発明は、低コンプレッションスリーピースゴルフボールに関する。
【背景技術】
【０００２】
従来技術は、低コンプレッションを有するゴルフボールを開示している。
【０００３】
中和エチレン−アクリル酸コポリマー（Neutralized Poly(ethylene-acrylic acid) Copolymer）のゴルフボールカバーに関する、Sullivanらの米国特許第４９１１４５１号は、表１で、５０未満のコンプレッション（compression）を有するゴルフボールおよび５０〜６１の範囲の様々なショアＤ硬度値を有するアイオノマーで構成されるカバーを開示している。
【０００４】
ゴルフボールに関する、Sullivanの米国特許第４９８６５４５号は、５０未満のＲｈｉｅｌｅコンプレッションを有するゴルフボールおよび８２程度の低さのショアＣ値を有するカバーを開示している。
【０００５】
中実ゴルフボールに関する、Egashiraらの米国特許第５２５２６５２号は、ゴルフボールのコアに亜鉛ペンタクロロチオフェノールを使用することを開示している。
【０００６】
ゴルフボール組成に関する、Pasquaの米国特許第５７２１３０４号は、コアが低コンプレッションを有し、酸化カルシウムを含むゴルフボールを開示している。
【０００７】
ゴルフボールに関する、Sullivanらの米国特許第５５８８９２４号は、７０未満のＰＧＡコンプレッションおよび０．７８０〜０．８２５の範囲のＣＯＲ（反発係数：Coefficient Of Restitution）を有するゴルフボールを開示している。
【０００８】
ゴルフボールおよび製造方法に関する、Sullivanらの米国特許第６１４２８８６号は、７０未満のＰＧＡコンプレッション、５７のカバーショアＤ硬度、０．７９４程度の高さのＣＯＲを有するゴルフボールを開示している。
【０００９】
ゴルフボールに関する、Tzivanisらの米国特許第６５２０８７０号は、５０未満のコアコンプレッション、５５以下のカバーショアＤ硬度、および０．８０よりも大きなＣＯＲを有するゴルフボールを開示している。
【００１０】
従来技術は、ツアーレベル性能のために低コンプレッションおよび高ＣＯＲを有するスリーピースゴルフボールを開示していない。
【先行技術文献】
【特許文献】
【００１１】
【特許文献１】米国特許第４９１１４５１号
【特許文献２】米国特許第４９８６５４５号
【特許文献３】米国特許第５２５２６５２号
【特許文献４】米国特許第５７２１３０４号
【特許文献５】米国特許第５５８８９２４号
【特許文献６】米国特許第６１４２８８６号
【特許文献７】米国特許第６５２０８７０号
【発明の概要】
【発明が解決しようとする課題】
【００１２】
本発明は、ツアーレベル性能のために超低コンプレッションおよび高ＣＯＲを有するスリーピースゴルフボールを提供する。
【課題を解決するための手段】
【００１３】
本発明の一態様は、本質的にコア、マントル層、およびカバーからなる超低コンプレッションゴルフボールである。コアは、少なくとも６０のムーニー粘度を有するランタニド触媒ポリブタジエンおよびネオジム触媒ポリブタジエンを含む。コアの直径は、１．５０インチ〜１．６０インチの範囲である。コアのＣＯＲは、少なくとも０．７８０である。マントル層は、コアを覆うように配置され、アイオノマーの混合物で構成される。マントル層の厚さは、０．０２５インチ〜０．０４０インチの範囲である。マントル層のショアＤ硬度は、少なくとも６０である。カバーは、マントル層を覆うように配置される。カバーは、７０〜９５の範囲のショアＡ硬度および０．０２５インチ〜０．０４０インチの範囲の厚さを有する熱可塑性ポリウレタン材料で構成される。カバーは、コアよりも大きな比重を有する。ゴルフボールのＰＧＡコンプレッションは、７５以下である。ゴルフボールのＣＯＲは、コアのＣＯＲ以上である。
【００１４】
本発明の別の態様は、本質的にコア、マントル層、およびカバーからなり、コアのＰＧＡコンプレッションが３０以下である超低コンプレッションゴルフボールである。コアは、少なくとも６０のムーニー粘度を有するランタニド触媒ポリブタジエンおよびネオジム触媒ポリブタジエンを含む。コアの直径は、１．５０インチ〜１．６０インチの範囲である。コアのＣＯＲは、少なくとも０．７８０である。コアのＰＧＡコンプレッションは、３０未満である。マントル層は、コアを覆うように配置され、アイオノマーの混合物で構成される。マントル層の厚さは、０．０３０インチ〜０．０３７インチの範囲である。マントル層のショアＤ硬度は、６０〜６７の範囲である。カバーは、マントル層を覆うように配置される。カバーは、３０〜３６の範囲のショアＤ硬度および０．０３０インチ〜０．０３６インチの範囲の厚さを有する熱可塑性ポリウレタン材料で構成される。カバーは、コアよりも大きな比重を有する。マントル層は、カバーよりも０．００２インチを超えて厚くならない。ゴルフボールのＰＧＡコンプレッションは、７５以下である。ゴルフボールのＣＯＲは、コアのＣＯＲ以上である。ゴルフボールの直径は、１．６８インチ〜１．７２インチの範囲である。
【００１５】
本発明のさらに別の態様は、本質的にコア、マントル層、およびカバーからなり、コアのＰＧＡコンプレッションが３０以下である超低コンプレッションゴルフボールである。コアは、少なくとも６０のムーニー粘度を有するランタニド触媒ポリブタジエンおよびネオジム触媒ポリブタジエンを含む。コアの直径は、１．５０インチ〜１．６０インチの範囲である。コアのＣＯＲは、少なくとも０．７８０である。コアのＰＧＡコンプレッションは、３０未満である。コアの質量は、３２グラム〜３８グラムの範囲である。マントル層は、コアを覆うように配置され、アイオノマーの混合物で構成される。マントル層の厚さは、０．０３０インチ〜０．０３７インチの範囲である。マントル層のショアＤ硬度は、６０〜６７の範囲である。マントル層の質量は、３グラム〜５グラムの範囲である。カバーは、マントル層を覆うように配置される。カバーは、３０〜３６の範囲のショアＤ硬度および０．０３０インチ〜０．０３６インチの範囲の厚さを有する熱可塑性ポリウレタン材料で構成される。カバーの質量は、４．５グラム〜５．５グラムの範囲である。カバーは、コアよりも大きな比重を有する。マントル層は、カバーよりも０．００２インチを超えて厚くならない。ゴルフボールのＰＧＡコンプレッションは、７５以下である。ゴルフボールのＣＯＲは、コアのＣＯＲ以上である。ゴルフボールの直径は、１．６８インチ〜１．７２インチの範囲である。
【図面の簡単な説明】
【００１６】
【図１】低コンプレッションスリーピースゴルフボールの部分切取図である。
【００１７】
【図２】低コンプレッションスリーピースゴルフボールの上面斜視図である。
【００１８】
【図３】低コンプレッションスリーピースゴルフボールを打つドライバーの図である。
【００１９】
【図４】低コンプレッションスリーピースゴルフボールを打つアイアンの図である。
【００２０】
【図５】測定ソフトウェア較正の図である。
【００２１】
【図６】ＣＯＲ板への高速ボールの衝突のサンプルの図である。
【００２２】
【図７】計算値を伴った衝突テープサンプル測定の図である。
【００２３】
【図８】キスラー製の力センサの図である。
【００２４】
【図９】ゴルフボールが力センサに直接接触しないように２枚の鋼板間に配置された力センサの図である。
【００２５】
【図１０】Ｌａｂｖｉｅｗコンピュータプログラムのユーザインターフェースの図である。
【００２６】
【図１０Ａ】は、振幅（Ｙ軸）対時間（Ｘ軸）を示す、図１０のグラフの図である。
【００２７】
【図１１】ボール相関（Ｙ軸）対コンプレッション（Ｘ軸）のグラフである。
【００２８】
【図１２】コア相関（Ｙ軸）対コンプレッション（Ｘ軸）のグラフである。
【００２９】
【図１３】ゴルフボールの総合衝突率のチャートである。
【００３０】
【図１４】ウレタンカバーを有するゴルフボールの総合衝突率のチャートである。
【００３１】
【図１５】ゴルフボールのコアの総合衝突率のチャートである。
【００３２】
【図１６】ウレタンカバーを有するゴルフボールのコアの総合衝突率のチャートである。
【００３３】
【図１７】ＣＯＲ（Ｙ軸）対総合衝突値（Ｘ軸）のグラフである。
【００３４】
【図１８】ゴルフボールの相対衝突率のチャートである。
【発明を実施するための形態】
【００３５】
図１および図２は、コア１２、マントル１４、およびカバー１６を備える低コンプレッションスリーピースゴルフボール１０を示す。
【００３６】
好ましい実施形態では、カバーは、好ましくは熱可塑性ポリウレタン材料で構成され、好ましくは０．０２５インチ〜０．０４インチの範囲、より好ましくは０．０３インチ〜０．０４インチの範囲の厚さを有する。カバーの材料のショアＤプラーク硬度（Shore D plaque hardness）は、好ましくは３０〜４０、より好ましくは３２〜３６の範囲である。カバーに関して測定されるショアＤ硬度は、好ましくは４０ショアＤ未満である。好ましくは、カバー１６のショアＡ硬度は８８未満である。ゴルフボールに関する米国特許第７３６７９０３号に一例が開示されており、その全体は参照により本明細書に組み込まれる。別の例は、Melansonの米国特許第７６４１８４１号であり、その全体は参照により本明細書に組み込まれる。別の例は、Ｍｅｌａｎｓｏｎらの米国特許第７８４２２１１号であり、その全体は参照により本明細書に組み込まれる。別の例は、Ｍａｔｒｏｎｉらの米国特許第７８６７１１１号であり、その全体は参照により本明細書に組み込まれる。別の例は、Dewanjeeらの米国特許第７７８５５２２号であり、その全体は参照により本明細書に組み込まれる。
【００３７】
マントル層１４の厚さは、好ましくは０．０２インチ〜０．０４インチ、より好ましくは０．０３０インチ〜０．０３８インチの範囲である。マントル層１４は、好ましくはアイオノマー材料の混合物で構成される。１つの好ましい実施形態は、サーリン（SURLYN）９１５０材料、サーリン８９４０材料、サーリンＡＤ１０２２材料、およびマスターバッチを含む。サーリン９１５０材料の量は、カバーの好ましくは２０〜４５重量パーセント、より好ましくは３０〜４０重量パーセントの範囲である。サーリン８９４５の量は、カバーの好ましくは１５〜３５重量パーセント、より好ましくは２０〜３０重量パーセントの範囲、最も好ましくは２６重量パーセントである。サーリン９９４５の量は、カバーの好ましくは３０〜５０重量パーセント、より好ましくは３５〜４５重量パーセントの範囲、最も好ましくは４１重量パーセントである。サーリン８９４０の量は、カバーの好ましくは５〜１５重量パーセント、より好ましくは７〜１２重量パーセントの範囲、最も好ましくは１０重量パーセントである。
【００３８】
デュポン（DuPont）製のサーリン８３２０は、ナトリウムイオンで酸基を部分的に中和した非常に低い率（modulus）のエチレン／メタクリル酸コポリマーである。同様にデュポン製のサーリン８９４５は、ナトリウムイオンで酸基を部分的に中和した高酸エチレン／メタクリル酸コポリマーである。同様にデュポン製のサーリン９９４５は、亜鉛イオンで酸基を部分的に中和した高酸エチレン／メタクリル酸コポリマーである。同様にデュポン製のサーリン８９４０は、ナトリウムイオンで酸基を部分的に中和したエチレン／メタクリル酸コポリマーである。
【００３９】
内側マントル層は、アイオノマーの混合物であって、好ましくはターポリマーと、ナトリウム、亜鉛、マグネシウム、または他の金属イオンで中和した少なくとも２種類の高酸（１８重量パーセント超）アイオノマーとを含む、アイオノマーの混合物で構成されることが好ましい。
【００４０】
マントル層の材料のショアＤプラーク硬度は、好ましくは５５〜７５、より好ましくは６０〜７０の範囲、最も好ましくは約６５であることが好ましい。
【００４１】
コア１２およびマントル層１４を含むインサートの質量は、好ましくは３８グラム〜４２グラム、より好ましくは３９〜４１グラムの範囲、最も好ましくは約４０．５グラムである。
【００４２】
コア１２の直径は、好ましくは１．５０インチ〜１．６０インチ、より好ましくは１．５２インチ〜１．５８インチの範囲、最も好ましくは約１．５４インチ直径である。コア１２のＰＧＡコンプレッションは、好ましくは３０未満、より好ましくは２６未満、最も好ましくは２０未満である。コア１２は、少なくとも６０のムーニー粘度を有するランタニド触媒ポリブタジエンおよびネオジム触媒ポリブタジエン、ジアクリル酸亜鉛、酸化亜鉛、ステアリン酸亜鉛、ペプタイザー、ならびに過酸化物から形成されることが好ましい
【００４３】
コア１２の質量は、好ましくは、３０グラム〜４０グラム、３２グラム〜３８グラムの範囲、最も好ましくは約３６グラムである。
【００４４】
コア１２の撓みは、２２０ポンドの荷重下で少なくとも０．２３０インチであることが好ましい。さらに、初期荷重１０キログラムから終荷重１３０キログラムまでのコア１２の圧縮変形は、好ましくは４ミリメートル〜７ミリメートル、より好ましくは５ミリメートル〜６．５ミリメートルの範囲である。超低コンプレッションコアは、ティーからの低スピンの飛び出しを可能にし、より大きな距離をもたらす。
【００４５】
図３に示すように、ゴルフボール１０の、ドライバー４０からの低スピンの飛び出しは、コア１２によって、ボール最大速度および最大距離をもたらす。コア１２は、ティーからの長い直線距離をもたらす鍵であり、最適化されたHEX AERODYNAMICS（商標）の好ましい使用は、抗力を低減し、揚力を増大させることによってゴルフボール１０の飛距離をさらに長くする。
【００４６】
図４に示すように、ゴルフボール１０は、ゴルフボール１０および熱可塑性ポリウレタンカバー１６の柔らかい感触に起因して、アイアン５０の積極的なショットの高いレベルの制御を可能にする。
【００４７】
ゴルフボール１０は、低コンプレッションを有することから、ゴルファーに柔らかい感触を提供する。低い６５のコンプレッションは、アイアンショットにおいて信じられないほど柔らかい感触でボールを圧縮させるものであるが、それは、グリーンの周りで驚くほどである。このとき、すべてのゴルファーは、プロツアープレーヤーのようにボールを圧縮することができる。
【００４８】
ゴルフボール１０は、好ましくは、少なくとも１．６８インチの直径と、４４グラム〜４７グラム、より好ましくは４５グラム〜４６グラムの範囲の質量と、少なくとも０．７８０のＣＯＲと、７５以下のＰＧＡコンプレッション、より好ましくは６５未満のＰＧＡコンプレッションとを有する。
【００４９】
本発明の特に好ましい実施形態では、ゴルフボールは、その全体が参照により本明細書に組み込まれる、ゴルフボールの低体積カバーに関する、Simondsらの米国特許第７４１９４４３号に開示されているような空気力学的パターンを有することが好ましい。あるいは、ゴルフボールは、その全体が参照により本明細書に組み込まれる、ゴルフボールの空気力学的表面形状に関する、Simondsらの米国特許第７３３８３９２号に開示されているような空気力学的パターンを有する。
【００５０】
本発明のゴルフボールの様々な態様が、特定の試験または測定手順に関して記載されている。これらは、以下でより詳細に説明される。
【００５１】
本明細書で使用される場合、ゴルフボール層の「ショアＤ硬度」は、プラークではなくゴルフボールの構成要素の曲面の測定を行う場合を除いて、ＡＳＴＭ  Ｄ−２２４０タイプＤに概ね従って測定されている。ボールを測定した場合、測定値は、測定がボールに対して行われたことを示す。ゴルフボールの層の材料の硬度に関して、プラークの測定は、ＡＳＴＭ  Ｄ−２２４０に従って行われる。さらに、カバーがマントルおよびコアを覆ったままで、カバーのショアＤ硬度は測定されている。ゴルフボールの硬度測定を行うとき、ショアＤ硬度は、カバーのランドエリアで測定することが好ましい。
【００５２】
本明細書で使用される場合、カバーの「ショアＡ硬度」は、プラークではなくゴルフボールの構成要素の曲面の測定を行う場合を除いて、ＡＳＴＭ  Ｄ−２２４０タイプＡに概ね従って測定されている。ボールを測定した場合、測定値は、測定がボールに対して行われたことを示す。ゴルフボールの層の材料の硬度に関して、プラークの測定は、ＡＳＴＭ  Ｄ−２２４０に従って行われる。さらに、カバーがマントルおよびコアを覆ったままで、カバーのショアＡ硬度は測定されている。ゴルフボールの硬度測定を行うとき、ショアＡ硬度は、カバーのランドエリアで測定することが好ましい。
【００５３】
ゴルフボールの弾力または反発係数（COR:coefficient of restitution）は、衝突前の弾性球の相対速度に対する、直接衝突後の弾性球の相対速度の比である定数「ｅ」である。結果として、ＣＯＲ（「ｅ」）は、０から１まで多様であり得るものであり、１は、完璧なまたは完全な弾性衝突に相当し、０は、完璧なまたは完全な非弾性衝突に相当する。
【００５４】
ＣＯＲは、さらなる要因、例えばクラブヘッド速度、クラブヘッド質量、ボール重量、ボールのサイズおよび密度、スピン速度、軌道角度、および表面形状、ならびに環境条件（例えば、温度、湿度、大気圧、風など）とともに、打撃時にボールが飛ぶ距離を概ね決定する。この考え方に従うと、ゴルフボールが制御された環境条件下で飛ぶ距離は、クラブの速度および質量、ボールのサイズ、密度、および弾力（ＣＯＲ）、ならびに他の要因の関数である。クラブの初期速度、クラブの質量、およびボールの飛び出し角度は、本質的に、ゴルファーによって打撃時に与えられる。クラブヘッド速度、クラブヘッド質量、軌道角度、および環境条件は、ゴルフボール製造者によって制御可能な決定要因ではなく、ボールのサイズおよび重量は、全米ゴルフ協会（Ｕ．Ｓ．Ｇ．Ａ）によって設定されているため、これらは、ゴルフボール製造業者の間では関心事の要因ではない。距離の改善に関して興味ある要因または決定要因は、一般に、ボールのＣＯＲおよび表面形状である。
【００５５】
反発係数は、接近速度（incoming velocity）に対する離脱速度（outgoing velocity）の比である。本出願の実施例では、ゴルフボールの反発係数を、概ね垂直の硬い平坦な鋼板に対してボールを水平方向に、１２５フィート／秒（fps:feet per second）に補正される、１２５±５ｆｐｓの速度で推進させ、ボールの接近速度および離脱速度を電子的に測定することによって測定した。速度を、一対の弾道スクリーンであって、これらを物体が通過するときにタイミングパルスを供給する一対の弾道スクリーンを用いて測定した。これらのスクリーンを、互いに３６インチ離し、リバウンド壁から２５．２５インチおよび６１．２５インチの位置に配置した。ボール速度を、リバウンド壁に向かう途中でスクリーン１からスクリーン２までのパルスの時間を計ることによって測定し（３６インチで割ったボールの平均速度として）、離脱速度を、スクリーン２からスクリーン１までの時間を計って同じ距離で割って求めた。リバウンド壁を、ボールを発射する砲の縁に当たらないようにする目的でボールをわずかに下方にリバウンドさせるために垂直平面から２度傾けた。リバウンド壁は中実鋼である。
【００５６】
上記のように、接近速度は、１２５±５ｆｐｓであるはずだが、１２５ｆｐｓに補正されている。ＣＯＲと前進速度または接近速度との相関を究明して、±５ｆｐｓの範囲に関して補正を行っている。このため、ＣＯＲは、ボールの接近速度があたかも正確に１２５．０ｆｐｓであるかのようにして報告されている。
【００５７】
本明細書で使用されているＰＧＡコンプレッションは、構成要素（コアまたはゴルフボールなど）に２００ポンドの荷重を加えた、インストロン（Instron）マシンから生成されている。インストロン偏差値（Instron deflection value）に１０００を掛けた後、この値を１８０から引いて、ＰＧＡコンプレッション値を生成している。例えば、７日後のゴルフボール１０の最も好ましいインストロン値は０．１１３である。この値に１０００を掛けて１１３にする。次に、ＰＧＡコンプレッション値が、１８０から１１３を引いて６７のＰＧＡコンプレッション値を得ることによって得られる。同様にコア１２に関して、２日後の最も好ましいインストロン値は０．１５４である。この値に１０００を掛けて１５４にする。次に、ＰＧＡコンプレッション値が、１８０から１５４を引いて２６のＰＧＡコンプレッション値を得ることによって得られる。
【００５８】
撓み、コンプレッション、および硬度などの測定は、完成したゴルフボールで行うことが好ましい。コアは、成形の２日以内に測定することが好ましい。
【００５９】
図６に示すように、ボールおよびコアを、板に向けて７５、１００、１２５、および１５０フィート／秒（「ｆｐｓ」）を目標とした接近速度で発射した。
【００６０】
図８および図９に示すように、接触時間は、ＰＴＭ  ＣＯＲマシン（ＡＤＣによって構築された）内の中実鋼板に固定されたキスラー製の力センサ（モデル９３６７）を用いて測定されている。接触時間（１５０ｆｐｓ）は、１５０ｆｐｓの接近速度で発射されたときにボールまたはコアが板の表面に留まった時間を意味する。同様に、接触時間（７５ｆｐｓ）は、７５ｆｐｓの接近速度条件を意味する。
【００６１】
図５および図７に示すように、接触面積は、ＣＯＲ板上の衝突位置に一片の衝突テープ（ゴルフ産業で標準的な）を配置することによって測定されている。衝突後、総面積が、一片のテープを取り外し、これを顕微鏡の下に配置し、衝突領域の外側に合わせて、測定ツールを備えた単純なＳＷプログラムを用いて総面積を得ることによって定量化されている。接触面積（１５０ｆｐｓ）は、１５０ｆｐｓの接近速度でボールを発射したときの衝突円の総面積を意味する。同様に、接触面積（７５ｆｐｓ）は、７５ｆｐｓの接近速度条件を意味する。
【００６２】
上記の総合衝突率（AIR:Aggregate Impact Ratio）、総合衝突値（AIV:Aggregate Impact Value）、および相対衝突率（RIR:Relative Impact Rate）の式を用いて、本発明のボール（クロームソフトプロトタイプ（CHROME SOFT PROTO）として挙げられている）が競合データセットに比べてどれほど優れているかを確かめることができる。
【００６３】
ＡＩＲ＝（ＣＴ１５０／ＣＴ７５）×（ＣＡ１５０／ＣＡ７５）
【００６４】
ＡＩＶ＝（接触時間）×（接触面積）
【００６５】
ＲＩＲ＝（ＣＡ１５０／ＣＡ７５）÷（ＣＴ１５０／ＣＴ７５）
【００６６】
一般的に言えば、本発明は、２つのことを実現するゴルフボールを製造する。コアに関しては、衝突速度が増大するにつれて、接触時間よりも高い率で衝突面積が増大するように変形が生じる。試験したすべての従来のコアでは、速度が増大するにつれて衝突面積および接触時間は比例して増大した。この新製品は、表面における接触時間によって測定されるボール速度を犠牲にすることなく、接触面積を増大させることによって「知覚される感触」を本質的に改善する。ボールに関しては、衝突力が増大するにつれて衝突面積および接触時間が増大する率によって、ボールは一定の感触レベルでより良い性能を発揮する。
【００６７】
この点をさらに説明し、これらの性能メトリックがボール全体のコンプレッションに関連しないことを確認するために、ＡＩＲまたはＲＩＲとボールまたはコアのコンプレッションとの間には相関がないことを以下で理解することができる。これらの結果が厳密に、より柔らかい構造またはより柔らかいコアのコンプレッションの結果であれば、これらのチャートのＲ２値は１．０に非常に近くなる。
【００６８】
この設計のゴルフボールは、中心にポリブタジエンベースのコアを用いて構築される。このコアは、単一ピースまたは複数の層であってもよい。コアは、６０ムーニー品種の高シスネオジム触媒ゴムを用いて構成されることが好ましい。コアは、その主架橋剤としてＤｙｍａｌｉｎｋという商標名のＺＤＡを含有し、ペンタクロロチオフェノールを含む。チャート内ではＭ４４２７２クロームソフトプロトタイプというラベルの付いたこの特定な構造は、２００ｌｂの荷重下で試験すると０．１９２インストロンのコア撓みを有する。このグループは、それを覆うように成形され、０．０３０インチの厚さに研削された単一の６５ショアＤのアイオノマーベースのマントル層を有する。カバーは、約０．０３４インチの厚さであり、８８ショアＡの熱可塑性ウレタンから構成されている。ボールの直径は、＞１．６８０インチというＵＳＧＡの規格に準拠するためにおおよそ１．６８５インチである。
【００６９】
上述のボールはスリーピースウレタンカバー構造であるが、本発明は、他のタイプのカバー材料を有する２ピース構造および多層構造にも適用することができる。
【００７０】
測定は、ＵＳＢカメラ（Ｄｉｎｏ−ＬｉｔｅモデルＡＤ４１３Ｔ）および測定ソフトウェア（Ｄｉｎｏ  Ｃａｐｔｕｒｅ  ２．０  ｖ１．５．１０）を用いて行われている。測定ソフトウェアは、ボールの衝突を表す陰影領域の半径、面積、および円周の平均を計算する。カメラの較正は、測定が行われる各日に、標準的なＳｈｉｎｗａ  ３１０２Ｃステンレス鋼製定規を用いて行われている。較正が完了した後の画像の例を図５に示す。
【００７１】
試験手順：各試験条件（ロボットまたはＣＯＲマシン）で各ボールグループから３つの衝突テープサンプルを集め、衝突テープサンプルを、カメラの視野の中心に置き、Ｔｈｒｅｅ  Ｐｏｉｎｔｓ  Ｃｉｒｃｌｅツールをクリックし、サンプル衝突跡の外縁の、互いにおおよそ１２０°の間隔にある３点をクリックし、３番目の点をクリックすると、半径を伴う調整可能な円が画像に重ねて表示されるので、マウスをドラッグして円のサイズおよび中心を調整する。衝突跡を正確に囲むように円を最適に適合させることが目的であり、マウスを最後にクリックすると、円のサイズおよび位置が固定され、半径、面積、および円周が、自動的に計算されて、画像上に表示され（図７）、これらの値は、さらなる分析のためにＥｘｃｅｌスプレッドシートに記録される。
【００７２】
接触時間試験は、キスラー製の力センサ（Ｐ／Ｎ９３６７）を用いて修正されたＰＴＭ  ＣＯＲマシンで実行されている（図８）。
【００７３】
センサは、ボールが力センサに直接接触しないように２枚の鋼板の間に挟まれている（図９）。
【００７４】
接触時間設定：サンプルを、プレキシグラスの穴から番号順に装填し、ドアを閉じて固定し、メモリに記憶されている可能性のある履歴をクリアするためにＰＴＭのフロント制御パネルに配置されたリセット（RESET）ボタンを押し、空気圧を設定し、Ｌａｂｖｉｅｗプログラム「ＩｍｐａｃｔＴｉｍｅＶ４．０．ｖｉ」（図１０）を開き、試験するサンプルのグループ番号および作業順序の番号を入力し、振幅トリガレベルがサンプルの衝突を検出するのに十分低いことを確認し、トリガ閾値レベルがセンサ信号のノイズ（衝突前データ）を適切に上回っていることを確認し、ＩｍｐａｃｔＴｉｍｅＶ４．０．ｖの左上隅にあるプログラム実行ボタン（単一の矢印）をクリックし、試験するサンプルの数および１サンプルあたりのショットの数を入力し、ＰＴＭ制御パネルで、ボールおよびショットの数がそれ相応に更新されたことを確認する。
【００７５】
接触時間試験：「試験開始（START TEST）」ボタンを押し、必要に応じて空気圧を調整して目標速度に合わせ、試験が完了すると、マシンは自動的に停止し、試験が完了したら、ＩｍｐａｃｔＴｉｍｅＶ４．０．ｖｉ  Ｌａｂｖｉｅｗプログラムで、期待したショットの数が集まったことを確認し、接触時間（Contact Time）Ｅｘｃｅｌテンプレートで、ＰＴＭマシンからデータを転送するために「試験データ収集（Collect Test Data）」をクリックし、ＰＴＭを開き、収集箱（collection bin）からサンプルを取り出す。
【図１】
0006402261.tif 000002
【図２】
0006402261.tif 000003
【図３】
0006402261.tif 000004
【図４】
0006402261.tif 000005
【図５】
0006402261.tif 000006
【図６】
0006402261.tif 000007
【図７】
0006402261.tif 000008
【図８】
0006402261.tif 000009
【図９】
0006402261.tif 000010
【図１０】
0006402261.tif 000011
【図１０Ａ】
0006402261.tif 000012
【図１１】
0006402261.tif 000013
【図１２】
0006402261.tif 000014
【図１３】
0006402261.tif 000015
【図１４】
0006402261.tif 000016
【図１５】
0006402261.tif 000017
【図１６】
0006402261.tif 000018
【図１７】
0006402261.tif 000019
【図１８】
0006402261.tif 000020